(57)【要約】【課題】炭化物生成元素を複合添加して高強度の析出強化型鋼板を製造する場合に、効率的かつ理論的に鋼設計を行うことができる析出強化型高強度鋼板の設計方法、そのような析出強化型高強度鋼板の製造方法、およびそのような析出強化型高強度鋼板を提供すること。【解決手段】鋼組織中に炭化物を析出させてなる析出強化型高強度鋼板を設計する際に、炭化物を構成する金属元素として、電気陰性度が１．８未満でかつＭＣ型炭化物を生成する１種または２種以上の第１の金属元素Ｍ１と、電気陰性度が１．８以上の１種または２種以上の第２の金属元素Ｍ２とを、前記第１の金属元素Ｍ１と前記第２の金属元素Ｍ２との原子半径差が１０％未満となるような組み合わせで選択し、第１の金属元素Ｍ１および第２の金属元素Ｍ２を含む炭化物が生成されるように第１の金属元素Ｍ１、第２の金属元素Ｍ２、およびＣの添加量を決定する。【選択図】図１
2010095798.tif 000002
【特許請求の範囲】
【請求項１】
鋼組織中に炭化物を析出させてなる析出強化型高強度鋼板の設計方法であって、
炭化物を構成する金属元素として、電気陰性度が１．８未満でかつＭＣ型炭化物を生成する１種または２種以上の第１の金属元素Ｍ１と、電気陰性度が１．８以上の１種または２種以上の第２の金属元素Ｍ２とを、前記第１の金属元素Ｍ１と前記第２の金属元素Ｍ２との原子半径差が１０％未満となるような組み合わせで選択する第１工程と、
前記第１の金属元素Ｍ１および前記第２の金属元素Ｍ２を含む炭化物が生成されるように前記第１の金属元素Ｍ１、前記第２の金属元素Ｍ２、およびＣの添加量を決定する第２工程と
を有することを特徴とする析出強化型高強度鋼板の設計方法。
【請求項２】
前記第１の金属元素Ｍ１はＴｉ、ＨｆおよびＮｂのうち１種または２種以上であり、前記第２の金属元素Ｍ２は、Ｖ、Ｍｏ、ＴａおよびＷのうち１種または２種以上であることを特徴とする請求項１に記載の析出強化型高強度鋼板の設計方法。
【請求項３】
鋼組織中に炭化物を析出させてなる析出強化型高強度鋼板の設計方法であって、
炭化物を構成する金属元素として、Ｔｉ、ＨｆおよびＮｂのうち１種または２種以上の第１の金属元素Ｍ１と、Ｖ、Ｍｏ、ＴａおよびＷのうち１種または２種以上の第２の金属元素Ｍ２とを、前記第１の金属元素Ｍ１と前記第２の金属元素Ｍ２との原子半径差が１０％未満となるような組み合わせで選択する第１工程と、
前記第１の金属元素Ｍ１および前記第２の金属元素Ｍ２を含む炭化物が生成されるように前記第１の金属元素Ｍ１、前記第２の金属元素Ｍ２、およびＣの添加量を決定する第２工程と
を有することを特徴とする析出強化型高強度鋼板の設計方法。
【請求項４】
前記第２工程は、前記第１の金属元素Ｍ１および前記第２の金属元素Ｍ２を含む炭化物の析出強化により目的の強化量が得られるように、前記第１の金属元素、前記第２の金属元素、およびＣの添加量を決定することを特徴とする請求項１から請求項３のいずれか１項に記載の析出強化型高強度鋼板の設計方法。
【請求項５】
前記第２工程は、Ｃの含有量が０．０２ｍａｓｓ％以上０．１ｍａｓｓ％未満の範囲であり、前記第１の金属元素Ｍ１および前記第２の金属元素Ｍ２の合計の含有量（原子％）とＣの含有量（原子％）との比（Ｍ１＋Ｍ２）／Ｃが０．８以上となるように、前記第１の金属元素、前記第２の金属元素、およびＣの添加量を決定することを特徴とする請求項１から請求項４のいずれか１項に記載の析出強化型高強度鋼板の設計方法。
【請求項６】
請求項１から請求項５のいずれかに記載の析出強化型高強度鋼板の設計方法に基づいて鋼成分を決定し、その成分の鋼を製造することを特徴とする析出型高強度鋼板の製造方法。
【請求項７】
Ｃの含有量が０．０２ｍａｓｓ％以上０．１ｍａｓｓ％未満の範囲であり、さらに、電気陰性度が１．８未満でかつＭＣ型炭化物を生成する１種または２種以上の第１の金属元素Ｍ１と、電気陰性度が１．８以上でかつ原子半径が前記第１の金属元素Ｍ１の原子半径の０．９より大きく１．１未満である１種または２種以上の第２の金属元素Ｍ２とを含む鋼スラブを未溶解炭化物が残存しない温度に加熱し、その後鋼板を製造する過程で前記第１の金属元素Ｍ１と前記第２の金属元素Ｍ２とを含む炭化物を鋼組織中に析出させることを特徴とする析出強化型高強度鋼板の製造方法。
【請求項８】
前記第１の金属元素Ｍ１はＴｉ、ＨｆおよびＮｂの１種または２種以上であり、前記第２の金属元素Ｍ２は、Ｖ、Ｍｏ、ＴａおよびＷのうち１種または２種以上であることを特徴とする請求項７に記載の析出強化型高強度鋼板の製造方法。
【請求項９】
前記スラブ加熱温度を１１５０℃以上１２５０℃以下とすることを特徴とする請求項８に記載の析出強化型高強度鋼板の製造方法。
【請求項１０】
鋼組織中に炭化物を析出させてなる析出強化型高強度鋼板であって、前記炭化物は、電気陰性度が１．８未満でかつＭＣ型炭化物を生成する１種または２種以上の第１の金属元素Ｍ１と、電気陰性度が１．８以上でかつ原子半径が前記第１の金属元素Ｍ１の原子半径の０．９より大きく１．１未満である１種または２種以上の第２の金属元素Ｍ２とを含むことを特徴とする析出強化型高強度鋼板。
【請求項１１】
鋼組織中に炭化物を析出させてなる析出強化型高強度鋼板であって、前記炭化物は、Ｔｉ、ＨｆおよびＮｂのうち１種または２種以上の第１の金属元素Ｍ１と、Ｖ、Ｍｏ、ＴａおよびＷのうち１種または２種以上であって、かつ原子半径が前記第１の金属元素Ｍ１の原子半径の０．９より大きく１．１未満である第２の金属元素Ｍ２とを含むことを特徴とする析出強化型高強度鋼板。
【請求項１２】
Ｃの含有量が０．０２ｍａｓｓ％以上０．１ｍａｓｓ％未満の範囲であり、前記第１の金属元素Ｍ１および前記第２の金属元素Ｍ２の合計の含有量（原子％）とＣの含有量（原子％）との比（Ｍ１＋Ｍ２）／Ｃが０．８以上であることを特徴とする請求項１０または請求項１１に記載の析出強化型高強度鋼板。
【請求項１３】
前記鋼組織がフェライト単相であることを特徴とする請求項１０から請求項１２のいずれか１項に記載の析出強化型高強度鋼板。
【請求項１４】
フェライト単相組織中にＴｉとＶとを含む炭化物が析出してなることを特徴とする析出強化型高強度鋼板。
【請求項１５】
フェライト単相組織中にＴｉとＶとＭｏとを含む炭化物が析出してなることを特徴とする析出強化型高強度鋼板。
【請求項１６】
フェライト単相組織中にＴｉとＶとＷとを含む炭化物が析出してなることを特徴とする析出強化型高強度鋼板。
【請求項１７】
フェライト単相組織中にＴｉとＴａとを含む炭化物が析出してなることを特徴とする析出強化型高強度鋼板。
【請求項１８】
フェライト単相組織中にＨｆとＴａとを含む炭化物が析出してなることを特徴とする析出強化型高強度鋼板。
【発明の詳細な説明】
【技術分野】
【０００１】
本発明は、高強度で熱的安定性に優れた析出強化型高強度鋼の製造方法、および析出強化型高強度鋼に関する。
【背景技術】
【０００２】
従来より、炭化物の析出を利用した析出強化型高強度鋼が種々開発されている。例えば、特許文献１では１０ｎｍ以下の大きさのＴｉＣを析出させることにより高強度を実現するとしている。しかしながら、特許文献１では、Ｏ、Ｓ、Ｎと結合した後に存在する有効Ｔｉ量が重要であるとの記載があるのみで、析出物の大きさの制御方法は開示されていない。また、Ｔｉ単独の析出物は熱処理条件によって析出物の大きさが変化しやすく、１０ｎｍ以下の大きさに制御することは極めて困難である。
【０００３】
これに対して、炭化物生成元素を複合添加することで高強度を実現する技術も多数存在する。例えば、特許文献２ではフェライト中にＴｉＣおよびＮｂＣを分散させた高強度鋼の技術が開示されている。この技術では、ＴｉやＮｂにＭｏ、Ｖ、Ｚｒ、Ｃｒ、Ｎｉ、Ｃａのいずれかを複合添加することで相乗効果があると指摘している。また、特許文献３にはＴｉとＭｏの複合添加により高強度鋼板を製造する技術が開示されている。
【０００４】
しかしながら、上記特許文献２では、ＴｉやＮｂに複合添加する元素のうち、Ｍｏ、Ｃｒ、Ｎｉの効果は固溶強化であるとしており、また炭化物生成元素であるＶ、Ｚｒを複合添加する際の添加量の指針や炭化物の形態制御方法についての技術は示されていない。また、上記特許文献３では、ＴｉとＭｏの複合添加により高強度が得られるものの、２種類以上の炭化物生成元素を複合添加する際の指針となる技術は示されていない。
【０００５】
この他にも炭化物生成元素を複合添加することで高強度を実現することを示した技術が数多くあるが、いずれも特定の炭化物生成元素を添加することにより現象論として高強度が実現できたことを示すものであり、炭化物を析出させることにより所望の高強度を得るための一般的指針を示すものではない。
【０００６】
このように従来技術では、炭化物生成元素を複合添加して鋼を強化する手法が開示されているが、複合添加する際の理論的裏づけに乏しく、もっぱら経験に基づく「さじ加減」と膨大な実験による検証により析出強化鋼が製造されてきており、高強度鋼の設計において析出物生成の理論に裏打ちされた効率的な鋼成分設計技術の開発が求められていた。
【先行技術文献】
【特許文献】
【０００７】
【特許文献１】特開平８−７３８８５号公報
【特許文献２】特開平６−２００３５１号公報
【特許文献３】特開２００２−３２２５３９号公報
【発明の概要】
【発明が解決しようとする課題】
【０００８】
本発明はかかる事情に鑑みてなされたものであって、炭化物生成元素を複合添加して高強度の析出強化型鋼板を製造する場合に、効率的かつ理論的に鋼設計を行うことができる析出強化型高強度鋼板の設計方法、そのような析出強化型高強度鋼板の製造方法、およびそのような析出強化型高強度鋼板を提供することを目的とする。
【課題を解決するための手段】
【０００９】
発明者らは、合金元素を析出強化に有効に活用するための炭化物生成金属元素の複合添加に関する指針につき理論的および実験（後述の実施例等）的検討を重ねた結果、炭化物生成能の強さをＣとの電気陰性度の差を指標として把握し、かつ複合炭化物の生成しやすさを原子半径差を指標として把握することによりこのような指針が得られ、数ｎｍ（平均粒径１０ｎｍ以下、望ましくは平均粒径５ｎｍ以下）の微細な炭化物を大量に分散させ、かつこれらの炭化物が強度上昇に有効である微細な大きさを維持するための添加元素の組み合わせが得られることを見出した。
【００１０】
本発明はこのような知見に基づいて完成されたものであり、以下の（１）〜（１８）を提供する。
【００１１】
（１）鋼組織中に炭化物を析出させてなる析出強化型高強度鋼板の設計方法であって、炭化物を構成する金属元素として、電気陰性度が１．８未満でかつＭＣ型炭化物を生成する１種または２種以上の第１の金属元素Ｍ１と、電気陰性度が１．８以上の１種または２種以上の第２の金属元素Ｍ２とを、前記第１の金属元素Ｍ１と前記第２の金属元素Ｍ２との原子半径差が１０％未満となるような組み合わせで選択する第１工程と、前記第１の金属元素Ｍ１および前記第２の金属元素Ｍ２を含む炭化物が生成されるように前記第１の金属元素Ｍ１、前記第２の金属元素Ｍ２、およびＣの添加量を決定する第２工程とを有することを特徴とする析出強化型高強度鋼板の設計方法。
【００１２】
（２）上記（１）において、前記第１の金属元素Ｍ１はＴｉ、ＨｆおよびＮｂのうち１種または２種以上であり、前記第２の金属元素Ｍ２は、Ｖ、Ｍｏ、ＴａおよびＷのうち１種または２種以上であることを特徴とする析出強化型高強度鋼板の設計方法。
【００１３】
（３）鋼組織中に炭化物を微細に析出させてなる析出強化型高強度鋼板の設計方法であって、炭化物を構成する金属元素として、Ｔｉ、ＨｆおよびＮｂの１種または２種以上の第１の金属元素Ｍ１と、Ｖ、Ｍｏ、ＴａおよびＷのうち１種または２種以上の第２の金属元素Ｍ２とを、前記第１の金属元素Ｍ１と前記第２の金属元素Ｍ２との原子半径差が１０％未満となるような組み合わせで選択する第１工程と、前記第１の金属元素Ｍ１および前記第２の金属元素Ｍ２を含む炭化物が生成されるように前記第１の金属元素Ｍ１、前記第２の金属元素Ｍ２、およびＣの添加量を決定する第２工程とを有することを特徴とする析出強化型高強度鋼板の設計方法。
【００１４】
（４）上記（１）〜（３）のいずれかにおいて、前記第２工程は、前記第１の金属元素Ｍ１および前記第２の金属元素Ｍ２を含む炭化物の析出強化により目的の強化量が得られるように、前記第１の金属元素、前記第２の金属元素、およびＣの添加量を決定することを特徴とする析出強化型高強度鋼板の設計方法。
【００１５】
（５）上記（１）〜（４）のいずれかにおいて、前記第２工程は、Ｃの含有量が０．０２ｍａｓｓ％以上０．１ｍａｓｓ％未満の範囲であり、前記第１の金属元素Ｍ１および前記第２の金属元素Ｍ２の合計の含有量（原子％）とＣの含有量（原子％）との比（Ｍ１＋Ｍ２）／Ｃが０．８以上となるように、前記第１の金属元素、前記第２の金属元素、およびＣの添加量を決定することを特徴とする析出強化型高強度鋼板の設計方法。
【００１６】
（６）上記（１）〜（５）のいずれかに記載の析出強化型高強度鋼板の設計方法に基づいて鋼成分を決定し、その鋼成分の鋼を製造することを特徴とする析出型高強度鋼板の製造方法。
【００１７】
（７）Ｃの含有量が０．０２ｍａｓｓ％以上０．１ｍａｓｓ％未満の範囲であり、さらに、電気陰性度が１．８未満でかつＭＣ型炭化物を生成する１種または２種以上の第１の金属元素Ｍ１と、電気陰性度が１．８以上でかつ原子半径が前記第１の金属元素Ｍ１の原子半径の０．９より大きく１．１未満である１種または２種以上の第２の金属元素Ｍ２とを含む鋼スラブを未溶解炭化物が残存しない温度に加熱し、その後鋼板を製造する過程で前記第１の金属元素Ｍ１と前記第２の金属元素Ｍ２とを含む炭化物を鋼組織中に析出させることを特徴とする析出強化型高強度鋼板の製造方法。
【００１８】
（８）上記（７）において、前記第１の金属元素Ｍ１はＴｉ、ＨｆおよびＮｂの１種または２種以上であり、前記第２の金属元素Ｍ２は、Ｖ、Ｍｏ、ＴａおよびＷのうち１種または２種以上であることを特徴とする析出強化型高強度鋼板の製造方法。
【００１９】
（９）上記（８）において、前記スラブ加熱温度を１１５０℃以上１２５０℃以下とすることを特徴とする析出強化型高強度鋼板の製造方法。
【００２０】
（１０）鋼組織中に炭化物を析出させてなる析出強化型高強度鋼板であって、前記炭化物は、電気陰性度が１．８未満でかつＭＣ型炭化物を生成する１種または２種以上の第１の金属元素Ｍ１と、電気陰性度が１．８以上でかつ原子半径が前記第１の金属元素Ｍ１の原子半径の０．９より大きく１．１未満である１種または２種以上の第２の金属元素Ｍ２とを含むことを特徴とする析出強化型高強度鋼板。
【００２１】
（１１）鋼組織中に炭化物を析出させてなる析出強化型高強度鋼板であって、前記炭化物は、Ｔｉ、ＨｆおよびＮｂのうち１種または２種以上の第１の金属元素Ｍ１と、Ｖ、Ｍｏ、ＴａおよびＷのうち１種または２種以上であって、かつ原子半径が前記第１の金属元素Ｍ１の原子半径の０．９より大きく１．１未満である第２の金属元素Ｍ２とを含むことを特徴とする析出強化型高強度鋼板。
【００２２】
（１２）上記（１０）または（１１）において、Ｃの含有量が０．０２ｍａｓｓ％以上０．１ｍａｓｓ％未満の範囲であり、前記第１の金属元素Ｍ１および前記第２の金属元素Ｍ２の合計の含有量（原子％）とＣの含有量（原子％）との比（Ｍ１＋Ｍ２）／Ｃが０．８以上であることを特徴とする析出強化型高強度鋼板。
【００２３】
（１３）上記（１０）〜（１２）のいずれかにおいて、前記鋼組織がフェライト単相であることを特徴とする析出強化型高強度鋼板。
【００２４】
（１４）フェライト単相組織中にＴｉとＶとを含む炭化物が析出してなることを特徴とする析出強化型高強度鋼板。
【００２５】
（１５）フェライト単相組織中にＴｉとＶとＭｏとを含む炭化物が析出してなることを特徴とする析出強化型高強度鋼板。
【００２６】
（１６）フェライト単相組織中にＴｉとＶとＷとを含む炭化物が析出してなることを特徴とする析出強化型高強度鋼板。
【００２７】
（１７）フェライト単相組織中にＴｉとＴａとを含む炭化物が析出してなることを特徴とする析出強化型高強度鋼板。
【００２８】
（１８）フェライト単相組織中にＨｆとＴａとを含む炭化物が析出してなることを特徴とする析出強化型高強度鋼板。
【００２９】
なお、上記本発明の析出強化型高強度鋼板の設計方法においては、スラブ加熱工程で未溶解炭化物が残存しないように前記第１の金属元素Ｍ１および前記第２の金属元素Ｍ２の組み合わせおよび添加量を調整することが好ましい。また、上記本発明の析出強化型高強度鋼板の製造方法においては、鋼組織がフェライト単相であることが好ましい。
【発明の効果】
【００３０】
本発明によれば、炭化物生成元素を複合添加して高強度の析出強化型鋼板を製造する場合に、数ｎｍの微細な炭化物を大量に分散させ、かつこれらの炭化物が強度上昇に有効である微細な大きさを維持し得る添加元素の組み合わせを効率的かつ理論的に導くことができる。
【図面の簡単な説明】
【００３１】
【図１】炭化物生成元素の原子半径と電気陰性度との関係を用いて複合ＭＣ型炭化物制御の考え方を示す図。
【図２】実施例における鋼の炭素量と基準強化量および強化量との関係を示す図。
【発明を実施するための形態】
【００３２】
以下、本発明について詳細に説明する。
本発明は、複数の炭化物生成元素を複合添加して、数ｎｍ（平均粒径１０ｎｍ以下、望ましくは平均粒径５ｎｍ以下；ここでの平均粒径は、まず、透過電子顕微鏡の写真を撮影し、析出物を画像処理により認識した上で、その析出物面積から円相当直径を求め、この直径の平均値を求めることにより得られる）の微細な炭化物を大量に分散させ、これらの炭化物が強度上昇に有効である微細な大きさを維持する複合添加の組み合わせを得ることができる以下の（１）、（２）の指針に基づくものである。
【００３３】
（１） 強いＭＣ型炭化物生成元素である第１の金属元素Ｍ１を添加する。
微細な炭化物が鋼の強化に有効であり、析出開始までの熱処理時間が長い炭化物生成金属（電気陰性度がＣに比較的近い金属元素）ほど微細な炭化物を生成しやすいが、析出開始までの熱処理時間が長すぎると、経済的に連続プロセスにて高強度鋼を製造することができない。このような不都合は炭化物生成金属の添加量を多くすることにより解消することができるが、添加量を多くすることは経済性、製造性の点で望ましくない。したがって、強い炭化物生成元素を鋼に存在する炭素の原子％と同じオーダーで添加することが、低合金炭素鋼中に微細な炭化物を生成させる上で必須となる。強い炭化物生成元素とはＣとの結合が強い金属元素であり、Ｃとの電気陰性度の差が大きいほどその結合が強くなる。本発明では、炭素の電気陰性度２．５との差が０．７を超える、すなわち電気陰性度が１．８未満の金属元素を第１の金属元素Ｍ１として添加する。
【００３４】
（２）第１の金属元素Ｍ1より炭化物生成能の弱い第２の金属元素Ｍ２をＭ１と複合添加する。その場合、Ｍ１とＭ２の原子半径の差が１０％未満となるように組み合わせる。
上述したように、微細な炭化物を生成するためには、析出開始までの熱処理時間が長い炭化物生成金属が有効であり、そのために強いＭＣ型炭化物生成元素である第１の金属元素Ｍ１に加えてＭ1より炭化物生成能の弱い、つまりＣとの電気陰性度の差が小さい、１．８以上の電気陰性度を有する第２の金属元素Ｍ２をＭ１と複合添加する。この場合に、Ｍ１とＭ２の原子半径の差が１０％以上となると複合炭化物が生成されない。例えば、電気陰性度についてはＴｉが上記Ｍ１に合致しＣｒが上記Ｍ２に合致するが、両者の原子半径が１０％以上異なるため、この組み合わせでは複合炭化物が生成されない。したがって、第１の金属元素Ｍ１と第２の金属元素Ｍ２の原子半径の差が１０％未満となるように組み合わせる必要がある。また、一般論として、析出物が母相に対して整合析出している場合に大きな析出強化が実現するが、ＴｉＣやＮｂＣのような単独炭化物と比較して、このようなＭ１とＭ２との複合炭化物では母相とのミスフィット（非整合）が小さくなるため、より大きな強化が実現する。このようにＭ１とＭ２の原子半径の差が１０％未満となるように組み合わせることで、（Ｍ１，Ｍ２）Ｃという複合炭化物が実現する。後述する具体的な元素の組み合わせでは、生成された（Ｍ１，Ｍ２）Ｃと地鉄との非整合は１０％未満となる。
【００３５】
このような指針に基づき、鋼組織中に炭化物を析出させてなる析出強化型高強度鋼板を設計するに際して、炭化物を構成する金属元素として、電気陰性度が１．８未満でかつＭＣ型炭化物を生成する１種または２種以上の第１の金属元素Ｍ１と、電気陰性度が１．８以上の１種または２種以上の第２の金属元素Ｍ２とを、第１の金属元素Ｍ１と前記第２の金属元素Ｍ２との原子半径差が１０％未満となるような組み合わせで選択する。
【００３６】
以下、より具体的に説明する。
実用鋼に添加し得る炭化物生成金属元素は、Ｃｒ、Ｖ、Ｍｏ、Ｗ、Ｔｉ、Ｎｂ、Ｔａ、Ｈｆ、Ｚｒである。これら元素の原子半径と電気陰性度を表１に示す。なお、表１のうち原子半径はC. Kittel Introduction to Solid State Physics 6th  edition
76ページのTable９から引用し、電気陰性度は鉄鋼便覧Ｉの３８８頁、表７・４のGordyの値より引用したものである。これら元素のうちＶ、Ｔｉ、Ｎｂ、Ｔａ、Ｈｆ、Ｚｒは通常の鉄鋼製造プロセスでＮａＣｌ型の結晶構造を有するＭＣ（Ｍは金属元素、Ｃは炭素）を生成することが知られている（鉄鋼便覧Ｉ、４３８頁、表７．２４）。ＭＣ型炭化物は他の型の炭化物（Ｍ２Ｃ、Ｍ３Ｃ、Ｍ７Ｃ３、Ｍ２３Ｃ６、Ｍ６Ｃ）と比較して、金属原子1個に対してＣ原子1個が結合するため、炭化物で鋼を強化する際に最も金属元素を有効に活用できる炭化物である。
【００３７】
【表１】
2010095798.tif 000003
【００３８】
また、炭素の電気陰性度は２．５であり、この値と電気陰性度の差が大きい（電気陰性度１．８未満）Ｈｆ、Ｚｒ、Ｔｉ、Ｎｂは炭化物生成能の強い金属元素である。これらの元素と比べると、炭素の電気陰性度により近いＶ、Ｍｏ、Ｔａ、Ｗの炭化物生成能は弱い。
【００３９】
これらを踏まえ、種々の炭化物生成金属を複合添加した結果、図１に示すように、上記のＭＣ型炭化物を生成する炭化物生成元素のうち、炭素の電気陰性度２．５との差が大きく（電気陰性度１．８未満）、炭化物生成能の強い１種または２種以上の金属元素（第１の金属元素Ｍ１）に、これよりも電気陰性度が炭素に近く（電気陰性度１．８以上）、炭化物生成能が第１の金属元素Ｍ１よりも弱い１種または２種以上の第２の金属元素Ｍ２を添加した場合、第１の金属元素Ｍ１と第２の金属元素Ｍ２との原子半径差が１０％未満となるような組み合わせであれば、Ｍ１とＭ２の両方が主要元素として含まれる微細なＭＣ型炭化物（Ｍ１，Ｍ２）Ｃが生成されることが見出された。ＭｏやＷは通常の鉄鋼製造プロセス下でＭＣ型炭化物を生成しないが、上記原子半径の条件を満たせば、第２の金属元素Ｍ２として微細なＭＣ型炭化物（Ｍ１，Ｍ２）Ｃを生成する。
【００４０】
これら第１の金属元素Ｍ１および第２の金属元素Ｍ２の組み合わせと添加量は、スラブ加熱温度で未溶解炭化物を生成しないものである必要がある。鋼の凝固時に生成している数十ｎｍ以上のサイズの粗大な炭化物（未溶解炭化物）をスラブ加熱時に一旦固溶（溶体化）させることで、後の鋼板の製造プロセスにおいて６００℃付近で炭化物を微細に析出させることができ、添加した金属元素を鋼の強化に有効な、炭化物として活用することができるからである。もちろん、未溶解炭化物を生成しやすい強い炭化物生成元素が単独あるいは複数で、かつ高い濃度で添加されていても、極めて高い温度で溶体化処理を行えば未溶解炭化物をなくすることは可能である。しかし、例えば１３００℃を超えるような高温加熱はエネルギー消費の点および鋼のオーステナイト粒を粗大化させ靭性など鋼の機械的特性も損なうので、未溶解炭化物の溶体化の温度が１３００℃を超えるような元素およびその添加量は、析出強化を最大活用する上で好ましくない。例えば、上記炭化物生成元素の組み合わせの中で、１２３０℃のスラブ加熱を想定した場合、Ｚｒの添加およびＴｉとＮｂの両方を高濃度で添加した場合には、未溶解炭化物が生成し、それにより強化に有効なナノメートルオーダーの微細炭化物の析出量が著しく減少することが明らかになった。このような観点から、スラブ加熱温度が１１５０℃以上１２５０℃以下の範囲で未溶解炭化物が残存しないように第１の金属元素Ｍ１および第２の金属元素Ｍ２の組み合わせおよび添加量を調整することが好ましい。
【００４１】
本発明において、第１の金属元素Ｍ１と第２の金属元素Ｍ２を組み合わせて（Ｍ１，Ｍ２）Ｃを析出させるのは、強い炭化物生成元素である第１の金属元素Ｍ１同士の組み合わせ（Ｍ１，Ｍ１）Ｃでは、「未溶解炭化物」を解消できず、よって強化が不十分となり、一方、第２の金属元素Ｍ２同士の組み合わせ（Ｍ２，Ｍ２）Ｃでは、Ｍ２はＭ１ほど炭化物生成能が強くないため、鉄鋼の連続製造プロセスを想定した熱処理条件では、熱処理時間が不足してしまい炭化物が生成されない。
【００４２】
（Ｍ１，Ｍ２）ＣがＭ１ＣやＭ２Ｃよりも優れているのは、以下の（ａ）、（ｂ）による。
（ａ）Ｍ１の存在により、短時間で炭化物が生成し、さらに一般的にはＭＣ型炭化物を生成しないＭｏやＷがＭＣ型炭化物生成に「参加」するからである。
上述したように、炭化物には、ＭＣ、Ｍ２Ｃ、Ｍ３Ｃ、Ｍ７Ｃ３、Ｍ２３Ｃ６、Ｍ６Ｃが存在するがＭＣがもっとも金属元素を効率的に活用している。Ｍｏ、Ｗなどでは通常、金属元素２個に炭素１個の比率のＭ２Ｃの炭化物が生成されるが、Ｍ１＋Ｍ２の原子数とＣの原子数の比が１の（Ｍ１，Ｍ２）Ｃを生成させることで、炭化物を用いた強化の際に金属元素を最大限に有効活用できる。
【００４３】
（ｂ）Ｍ２の存在により、炭化物の粗大化が抑制される。
一般に低炭素鋼中では６００〜６５０℃付近で炭化物が生成し、鋼の強度が上昇する。しかし、析出物はこの温度で保持されると粗大化し、強化能を失う。また、熱処理を施す温度が上昇すると粗大化する時間が短くなる。したがって、ＴｉＣのように金属元素を１種類のみ有する炭化物では、強化に有効な微細なサイズを維持できる温度と時間はきわめて狭い範囲である。これに対して、（Ｍ１、Ｍ２）Ｃ炭化物は、微細なサイズが維持される熱処理温度範囲、時間範囲が拡大し、粗大化しにくい。
【００４４】
（Ｍ１、Ｍ２）Ｃとすることにより炭化物が粗大化しにくくなるメカニズムは、現時点では必ずしも明確にはなっていないが、以下の（ｉ）、（ii）のようなＭ１，Ｍ２の複合効果であると考えられる。
（ｉ）Ｍ１、Ｍ２の複合により、特に炭化物生成能の弱いＭ２が炭化物生成元素となることで、拡散が遅延し析出物の粗大化が抑制される。
（ii）（Ｍ１，Ｍ２）Ｃの地鉄との格子非整合が小さくなるため、析出物の粗大化が抑制され、析出物が微細なままで安定に存在できる。
【００４５】
本発明において、（Ｍ１，Ｍ２）Ｃを構成する第１の金属元素Ｍ１としては、Ｔｉ、ＨｆおよびＮｂのうち１種または２種以上が好ましく、第２の金属元素Ｍ２としては、Ｖ、Ｍｏ、ＴａおよびＷのうち１種または２種以上が好ましい。図１に示すように、Ｍ１に該当する金属としては他にＺｒが存在し、Ｍ２に該当する金属としては他にＣｒが存在するが、Ｚｒは原子半径が大きすぎ、Ｃｒは原子半径が小さすぎるため、原子半径差が１０％未満となるような組み合わせを選択し難く、複合炭化物が生成され難い。
【００４６】
これら第１の金属元素Ｍ１と第２の金属元素Ｍ２との具体的な組み合わせとしては、Ｔｉ−Ｍｏ、Ｔｉ−Ｗ、Ｔｉ−Ｖ、Ｔｉ−Ｔａ、Ｔｉ−（Ｍｏ，Ｗ）、Ｔｉ−（Ｖ，Ｍｏ）、Ｔｉ−（Ｖ，Ｗ）、Ｎｂ−Ｍｏ、Ｎｂ−Ｗ、Ｎｂ−（Ｖ，Ｍｏ）、Ｎｂ−（Ｖ，Ｍｏ）、Ｈｆ−Ｔａ、（Ｔｉ，Ｎｂ）−Ｍｏ等を挙げることができる。中でも、Ｔｉ−Ｖ、Ｔｉ−（Ｖ，Ｍｏ）、Ｔｉ−（Ｖ，Ｗ）、Ｔｉ−Ｔａ、Ｈｆ−Ｔａの複合炭化物は、以下のような利点を有する。
【００４７】
Ｔｉ−Ｖ
Ｔｉ−Ｖは安価に高強度鋼を実現できる組み合わせである。従来からもＴｉとＶを複合添加する鉄鋼材料は数多くあるが、０．１ｍａｓｓ％以下のＶは低炭素鋼では析出への関与が不明確であった。本発明のようにＴｉを複合ＭＣ型炭化物生成におけるＭ１元素、ＶをＭ２元素という役割が明確になることで、Ｔｉ、Ｖを適切に複合添加することによりＴｉおよびＶを含む炭化物の析出が可能となった。
【００４８】
Ｔｉ−（Ｖ，Ｍｏ）
Ｔｉ−（Ｖ，Ｍｏ）もＴｉ−Ｖと同様の強化能を有する。Ｍｏは原子番号の高い元素であるため、Ｖと同じ原子％になるように添加するためには、質量でＶの１．９倍添加する必要があり、Ｖよりも高価である。しかし、生成する（Ｔｉ，Ｖ，Ｍｏ）Ｃは（Ｔｉ，Ｖ）Ｃよりも高温かつ長時間の熱処理に対して安定で、微細なサイズを維持するメリットがある。鋼が高温で使用される場合にも強度低下を抑制することができる。
【００４９】
Ｔｉ−（Ｖ，Ｗ）
Ｔｉ−（Ｖ，Ｗ）も、Ｔｉ−Ｖと同様の強化能を有する。Ｗは原子番号の高い元素であるため、Ｖと同じ原子％になるように添加するためには、質量でＶの３．６倍添加する必要があり、Ｖよりも高価である。しかし、生成する（Ｔｉ，Ｖ，Ｗ）Ｃは（Ｔｉ，Ｖ，Ｍｏ）Ｃよりも、さらに高温かつ長時間の熱処理に対して安定で、微細なサイズを維持するメリットがあり、高温で使用される鋼の活用に適している。
【００５０】
Ｔｉ−Ｔａ
Ｔｉ−Ｔａも、Ｔｉ−Ｖと同様の強化能を有する。Ｔａは原子番号の高い元素であるため、Ｖと同じ原子％になるように添加するためには、質量でＶの３．６倍添加する必要があり、Ｖよりも高価である。しかし、生成する（Ｔｉ，Ｔａ）Ｃは極めて微細で、粗大化しない特徴を有し、熱間圧延条件の変動に対して安定に製造することができる利点を有する。
【００５１】
Ｈｆ−Ｔａ
Ｈｆ−Ｔａは、Ｔｉ−Ｔａと同様の強化能を有する。Ｈｆは原子番号の高い元素であるため、Ｔｉと同じ原子％になるように添加するためには、質量でＴｉの３．７倍添加する必要があり、Ｔｉよりも高価である。また、上記のようにＴａも原子番号の高い元素であるため、Ｖよりも高価である。したがって、本成分系は安価製造の点からは有利とはいえない。しかし、生成する（Ｈｆ，Ｔａ）Ｃは高温、長時間の熱処理でも粗大化が極めて遅く、製造条件の変動の影響を受けにくい上に、６００℃付近までの高温強度が低下しにくい利点を有する。
【００５２】
以上のようにして第１の金属元素Ｍ１および第２の金属元素Ｍ２を選択した後、実際に（Ｍ１，Ｍ２）Ｃ炭化物が析出するように、第１の金属元素Ｍ１、第２の金属元素Ｍ２、およびＣの添加量を決定する必要がある。これらの添加量は、鋼板の厚さ、用途、要求される特性等に応じて、炭化物の析出強化により目的の強化量が得られるように適宜設定すればよいが、良好な加工性や溶接性などを高強度と併せ持つ鋼とするためには、Ｃ含有量は０．０２ｍａｓｓ％以上０．１０ｍａｓｓ％未満が好ましく、さらには０．０２〜０．０８ｍａｓｓ％が好ましい。この範囲の鋼中Ｃを有効に炭化物とし、かつ十分な強化量を確保するためには、上記の条件を満たす組合せのＭ１およびＭ２を選択した上で、Ｍ１およびＭ２の含有量（原子％）の合計とＣの含有量（原子％）の比（Ｍ１＋Ｍ２）／Ｃを０．８以上とすることが好ましい。
【００５３】
また、Ｍ１の含有量（原子％）とＭ２の含有量（原子％）の比Ｍ１：Ｍ２は、０．４５：０．５５〜０．５５：０．４５の範囲が望ましく、０．４７：０．５３〜０．５３：０．４７の範囲がさらに望ましい。
【００５４】
以上の点を考慮すると、Ｍ１またはＭ２に属する金属元素の好ましい範囲は、具体的に以下のとおりとなる。
Ｔｉ：０．０１〜０．２７％
Ｈｆ：０．０４〜０．９９％
Ｎｂ：０．０２〜０．５３％
Ｖ：０．０１〜０．２８％
Ｔａ：０．０４〜１．００％
Ｍｏ：０．０２〜０．５３％
Ｗ：０．０４〜１．０１％
（全てｍａｓｓ％）
【００５５】
さらに、上記Ｃ、Ｍ１、Ｍ２以外の他の成分の含有量についても限定されるものではなく、炭化物析出強化型の高強度鋼板の一般的な成分組成で構わないが、有効な析出強化を得る観点から、および種々の用途を考慮して、以下のような成分組成の範囲であることが好ましい。
Ｓｉ：３％以下
Ｍｎ：２％以下
Ｐ：０．１％以下
Ｓ：０．０１％以下
Ａｌ：０．１％以下
Ｎ：０．０１％以下
Ｃｒ：１％以下
Ｎｉ：１％以下
（全てｍａｓｓ％）
その他：Ｆｅ＋不可避不純物
【００５６】
本発明は、炭化物を析出させることによる強化が有効な全ての鋼板に適用可能であり、薄鋼板であっても厚鋼板であってもよく、薄鋼板の場合には熱延鋼板であっても冷延鋼板であってもよく、さらに、これらを素材とするラインパイプ等の加工品であってもよく、その厚さや形態は問わない。薄鋼板に適用した場合には延性や加工性、厚鋼板やラインパイプでは靱性といった、一般に高強度化により犠牲となる特性を優れたものとすることができる。薄鋼板の用途としては、自動車用鋼板や、電磁鋼板等を挙げることができる。
【００５７】
本発明はこれらの中でも、特に、板厚１０ｍｍ未満の熱延鋼板に適用することが好ましく、制御性良く高強度化等の目的を達成することができる。その理由は、熱延鋼板では仕上げの熱間圧延後にランアウトテーブルにおいて１０℃/ｓ以上の早い冷却速度が容易に実現できるためオーステナイトからフェライトへの変態を過冷却によって遅延させることが可能であるためと、鋼板が巻き取り後に、ＭＣ型炭化物が析出しやすい６００℃近傍の温度で比較的長時間保持されるためである。また、１０ｍｍ未満の板厚では鋼板の板厚方向で熱履歴がほぼ均一で、したがって均一な析出現象が起こることも、安定的に当発明を活用する上で都合がよい。
【００５８】
ベースとなる鋼組織は特に限定されるものではないが、延性の高いフェライト組織中に析出させることにより、高強度および高い熱的安定性に加え、特に良好な加工性を得ることができる。また、基になる鋼組織は、単相に限らずフェライト−ベイナイト等、２以上の相を有するものであってもよく、そのうちの少なくともフェライト相に上記炭化物が析出していればよい。
【００５９】
特に、フェライト単相組織の場合には、フェライトは転位密度が低いため、上記複合炭化物を析出させることにより、高強度と高加工性とを兼備した鋼板を得ることができるので、フェライト単相組織とすることが好ましい。このようなフェライト単相組織を厚さ１０ｍｍ以下程度の薄鋼板に適用し上記複合炭化物を析出させた場合には、フェライトの存在により高い伸びが得られ、単相組織であることから高い伸びフランジ性が得られ、かつ析出強化により高い強度が得られるので、高強度および高い伸びおよび伸びフランジ性が要求される自動車用鋼板等に適したものとなる。なお、ここでいうフェライト単相組織は他の組織が若干含まれていてもよく、面積比率で９５％以上フェライトであればフェライト単相組織である。、られジ性いらりつＣであり、
【００６０】
次に、製造方法について説明する。
本発明では、Ｃと上記Ｍ１およびＭ２とを所定比率で含有させた鋼を溶製した後、鋼スラブとし、この鋼スラブを未溶解炭化物が生じない温度に加熱した後、適宜の条件で熱間圧延、冷間圧延、熱処理等により鋼板を製造する過程で、鋼組織中に上記（Ｍ１，Ｍ２）Ｃで表される微細複合炭化物を析出させる。
【００６１】
この際に、鋼組成は、上述したように、Ｃの含有量が０．０２ｍａｓｓ％以上０．１ｍａｓｓ％未満の範囲であり、第１の金属元素Ｍ１および第２の金属元素Ｍ２の合計の含有量（原子％）とＣの含有量（原子％）との比（Ｍ１＋Ｍ２）／Ｃが０．８以上であることが好ましい。
【００６２】
また、スラブ加熱温度については、上述したように、高温加熱はエネルギー消費の点および鋼のオーステナイト粒を粗大化させ靭性など鋼の機械的特性も損なうし、低すぎても炭化物を有効に溶解することが困難になることから、１１５０〜１２５０℃の範囲が好ましい。
【００６３】
スラブ加熱後、鋼板を製造するに際しては、具体的には、８００℃以上の仕上げ温度５００〜７００℃の巻取温度で熱間圧延し、熱延鋼板とするか、あるいはさらに酸洗、冷間圧延、焼鈍を施し、冷延鋼板とすることができる。
【実施例】
【００６４】
以下、本発明の実施例について具体的に説明する。
ここでは、以下の組成Ａ〜Ｃを基本組成とし、炭化物生成元素の添加量(原子%)の合計がＣの添加量(原子%)を上回るように調製した材料を実験室溶解し炭化物構成元素の組み合わせによる鋼の強化の違いを検討した。
組成Ａ：0.025C-0.2Si-1.0Mn-0.002N-0.001S
組成Ｂ：0.045C-0.2Si-1.4Mn-0.003N-0.001S
組成Ｃ：0.070C-0.2Si-1.5Mn-0.003N-0.001S
（いずれもmass%）
【００６５】
溶解した鋼の成分組成は表２に示した通りである。これらの鋼塊を、組成Ａを基本組成とするものは１２００℃で、組成Ｂを基本組成とするものは１２３０℃で、組成Ｃを基本組成とするものは１２５０℃で３０分の合金元素の溶体化処理を施した後、９００℃仕上げの熱間圧延を施した。その後巻き取り温度相当の６２０℃まで冷却した後、その温度で２時間保持し炉冷した。
【００６６】
このようにして製造した材料について走査電子顕微鏡および透過電子顕微鏡による組織解析を行い、炭化物の形態を解析した。また、ＪＩＳ１３号Ｂ試験片を用いた引張試験により機械特性を測定し、炭化物の析出による強化量を算出した。これらの結果を表３に示す。
【００６７】
未溶解炭化物は、電解研摩した試料を走査電子顕微鏡を用いて観察することで評価した。未溶解炭化物の評価は、析出強化への寄与が少ない０．１μｍ以上の炭化物（あるいは炭窒化物）が容易に観察される場合を、未溶解炭化物が回避されなかったとして、表３の「未溶解回避」の欄に×印で示した。また、逆にこのような粗大な炭化物が確認できない場合を、未溶解炭化物が回避されたとして、表３の「未溶解回避」の欄に○印で示した。
【００６８】
強化量については、実際に測定した強度の値からベースとなる鋼（組成Ａにおいては試料番号７、組成Ｂにおいては試料番号２３、組成Ｃにおいては試料番号２９の鋼）の測定強度を引くことにより求めた。表３には便宜上、ベースとなる鋼の強化量を０と表記した。また、組成Ａ〜Ｃの鋼に元素Ｍ１とＭ２を複合添加した場合、所定の複合析出物が析出したとして、以下の式から基準強化量σを求めた。
【００６９】
析出強化の理論的扱いにはAshby-Orowanの機構や、転位のCutモデルがあるが、 本発明者らは経験的に析出強化量（σ）として
σ（ＭＰａ）＝５．９√ｆ・ｌｎ（Ｘ／０．０００２５）／Ｘ
ｆ：析出物の体積分率
Ｘ：析出物の平均粒径（μｍ）
（参考文献  「レスリー鉄鋼材料学」  幸田監訳  熊井・野田訳  丸善  p213）
が現実と比較的よい対応を示す結果を得ている。
【００７０】
基準強化量σは、析出物サイズを３ｎｍとして、Ｃが０．０２５ｍａｓｓ％（組成Ａ）の場合は析出率（添加Ｃ量のうち（Ｍ１，Ｍ２）Ｃとして析出している割合）６０％、Ｃが０．０４５ｍａｓｓ％（組成Ｂ）の場合は析出率８０％、Ｃが０．０７ｍａｓｓ％（組成Ｃ）の場合は析出率９０％として算出した。添加Ｃ量が増加するとともに、析出率が上昇することが経験的にわかっている。以上に基づいて基準強化量σを算出したところ、Ｃが０．０２５ｍａｓｓ％（組成Ａ）の場合は約１３０ＭＰａ、Ｃが０．０４５ｍａｓｓ％（組成Ｂ）の場合は約２３５ＭＰａ、Ｃが０．０７ｍａｓｓ％（組成Ｃ）の場合は約３３０ＭＰａであった。図２に各試料のＣ含有量と強化量（実測値）および基準強化量との関係を示す。
【００７１】
表３および図２に示すように、電気陰性度が１．８未満でかつＭＣ型炭化物を生成する１種または２種以上の第１の金属元素Ｍ１と、電気陰性度が１．８以上の１種または２種以上の第２の金属元素Ｍ２とを、第１の金属元素Ｍ１と第２の金属元素Ｍ２との原子半径差が１０％未満となるような組み合わせで選択した本発明の範囲の「発明例」は、未溶解炭化物が回避されており、Ｃが０．０２５ｍａｓｓ％（組成Ａ）、０．０４５ｍａｓｓ％（組成Ｂ）、０．０７ｍａｓｓ％（組成Ｃ）のいずれの場合も、強化量が、各Ｃ量の基準強化量である１３０ＭＰａ、２３５ＭＰａ、３３０ＭＰａを超えていた。また、十分な強化量が達成された「発明例」では、いずれも１０ｎｍ未満の微細複合炭化物(（Ｍ１，Ｍ２）Ｃ)の形態を確認した。
【００７２】
一方、本発明の範囲から外れる「比較例」では強度が不十分であり、Ｍ１を含有するものでは、未溶解炭化物を回避した場合でも、観察される炭化物はＭ１Ｃのみであり、その量は少なく、(Ｍ１，Ｍ２)Ｃの生成は認められなかった。また、Ｍ１を含有せず、２種類のＭ２を含有させた鋼（試料番号２２）では、炭化物はほとんど観察されなかった。
【００７３】
また、組成Ａ，Ｂ，Ｃのいずれの場合もＴｉとＺｒを複合添加した鋼（試料番号７，２３，２９）では、スラブ加熱工程時に溶け残ったことから生成したと推測される５０ｎｍ以上の炭化物や窒化物のみが観察され、強化に有効な１０ｎｍ以下の炭化物が観察されなかった。このことから、本実施例では、これらＴｉとＺｒを複合添加した上記３種類の鋼を強化量の基準点とした。
【００７４】
「発明例」の中で試料番号３、１１は、比較的廉価なＴｉとＶのみを炭化物生成元素としており、経済的な面からも、この添加元素の組み合わせで高強度鋼が設計できたメリットは大きい。
【００７５】
【表２】
2010095798.tif 000004
【００７６】
【表３】
2010095798.tif 000005
【産業上の利用可能性】
【００７７】
本発明は高い強度が要求される薄鋼板や厚鋼板、さらにこれらを素材とするラインパイプ等の安定かつ安価供給に利用できる。本発明により、添加する炭化物生成金属元素が無駄なく最も有効に活用される。さらに鋼中の炭素もその大半がＭＣ型炭化物として存在するため、金属組織的に均一性の高い組織が実現する。すなわち、典型的には単一の金属組織に極めて微細な炭化物にほぼ均一に分散した微細組織が実現する。このような組織の実現により、薄鋼板では延性や加工性、厚鋼板やラインパイプでは靱性といった、一般に高強度化により犠牲となる特性も維持された、総合バランスにすぐれた鉄鋼材料が供給される。
【図１】
2010095798.tif 000006
【図２】
2010095798.tif 000007
【手続補正書】
【提出日】平成22年1月22日(2010.1.22)
【手続補正１】
【補正対象書類名】明細書
【補正対象項目名】０００８
【補正方法】変更
【補正の内容】
【０００８】
本発明はかかる事情に鑑みてなされたものであって、炭化物生成元素を複合添加して高強度の析出強化型鋼板を製造する場合に、効率的かつ理論的に所望の特性を得ることができる析出強化型高強度鋼板の製造方法、およびそのような析出強化型高強度鋼板を提供することを目的とする。
【手続補正２】
【補正対象書類名】明細書
【補正対象項目名】００１０
【補正方法】変更
【補正の内容】
【００１０】
本発明はこのような知見に基づいて完成されたものであり、以下の（１）〜（５）を提供する。
【手続補正３】
【補正対象書類名】明細書
【補正対象項目名】００１１
【補正方法】変更
【補正の内容】
【００１１】
（１）Ｃの含有量が０．０２ｍａｓｓ％以上０．１ｍａｓｓ％未満の範囲であり、
炭化物を構成する金属元素として、電気陰性度が１．８未満でかつＭＣ型炭化物を生成するＴｉ、ＨｆおよびＮｂのうち１種または２種以上の第１の金属元素Ｍ１と、電気陰性度が１．８以上でかつ原子半径が前記第１の金属元素Ｍ１の原子半径の０．９より大きく１．１未満であるＶ、Ｍｏ、ＴａおよびＷのうち１種または２種以上の第２の金属元素Ｍ２とを、以下の（ａ）〜（ｇ）のいずれかの組み合わせで、かつ、
Ｔｉ：０．０１〜０．２７ｍａｓｓ％
Ｈｆ：０．０４〜０．９９ｍａｓｓ％
Ｎｂ：０．０２〜０．５３ｍａｓｓ％
Ｖ：０．０１〜０．２８ｍａｓｓ％
Ｔａ：０．０４〜１．００ｍａｓｓ％
Ｍｏ：０．０２〜０．５３ｍａｓｓ％
Ｗ：０．０４〜１．０１ｍａｓｓ％
の範囲で含む鋼スラブを、未溶解炭化物が残存しない温度に加熱し、その後鋼板を製造する過程で、平均粒径１０ｎｍ以下で、（ａ）〜（ｇ）のいずれかの組み合わせからなる前記第１の金属元素Ｍ１と前記第２の金属元素Ｍ２との炭化物（Ｍ１，Ｍ２）Ｃを鋼組織中に析出させることを特徴とする析出強化型高強度鋼板の製造方法。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【手続補正４】
【補正対象書類名】明細書
【補正対象項目名】００１２
【補正方法】変更
【補正の内容】
【００１２】
（２）上記（１）において、前記スラブ加熱温度を１１５０℃以上１２５０℃以下とすることを特徴とする析出強化型高強度鋼板の製造方法。
【手続補正５】
【補正対象書類名】明細書
【補正対象項目名】００１３
【補正方法】変更
【補正の内容】
【００１３】
（３）Ｃの含有量が０．０２ｍａｓｓ％以上０．１ｍａｓｓ％未満の範囲であり、
電気陰性度が１．８未満でかつＭＣ型炭化物を生成するＴｉ、ＨｆおよびＮｂのうち１種または２種以上の第１の金属元素Ｍ１と、電気陰性度が１．８以上でかつ前記第１の金属元素Ｍ１の原子半径の０．９より大きく１．１未満であるＶ、Ｍｏ、ＴａおよびＷのうち１種または２種以上の金属元素Ｍ２とを、以下の（ａ）〜（ｇ）のいずれかの組み合わせで、かつ、
Ｔｉ：０．０１〜０．２７ｍａｓｓ％
Ｈｆ：０．０４〜０．９９ｍａｓｓ％
Ｎｂ：０．０２〜０．５３ｍａｓｓ％
Ｖ：０．０１〜０．２８ｍａｓｓ％
Ｔａ：０．０４〜１．００ｍａｓｓ％
Ｍｏ：０．０２〜０．５３ｍａｓｓ％
Ｗ：０．０４〜１．０１ｍａｓｓ％
の範囲で含み、
鋼組織中に、平均粒径１０ｎｍ以下で、（ａ）〜（ｇ）のいずれかの組み合わせからなる前記第１の金属元素Ｍ１と前記第２の金属元素Ｍ２との炭化物（Ｍ１，Ｍ２）Ｃを析出させてなることを特徴とする析出強化型高強度鋼板。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【手続補正６】
【補正対象書類名】明細書
【補正対象項目名】００１４
【補正方法】変更
【補正の内容】
【００１４】
（４）上記（３）において、前記第１の金属元素Ｍ１および前記第２の金属元素Ｍ２の合計の含有量（原子％）とＣの含有量（原子％）との比（Ｍ１＋Ｍ２）／Ｃが０．８以上であることを特徴とする析出強化型高強度鋼板。
【手続補正７】
【補正対象書類名】明細書
【補正対象項目名】００１５
【補正方法】変更
【補正の内容】
【００１５】
（５）上記（３）または（４）において、前記鋼組織がフェライト単相であることを特徴とする析出強化型高強度鋼板。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００４３
【補正方法】変更
【補正の内容】
【００４３】
（ｂ）Ｍ２の存在により、炭化物の粗大化が抑制される。
一般に低炭素鋼中では６００〜６５０℃付近で炭化物が生成し、鋼の強度が上昇する。しかし、析出物はこの温度で保持されると粗大化し、強化能を失う。また、熱処理を施す温度が上昇すると粗大化する時間が短くなる。したがって、ＴｉＣのように金属元素を１種類のみ有する炭化物では、強化に有効な微細なサイズを維持できる温度と時間はきわめて狭い範囲である。これに対して、（Ｍ１，Ｍ２）Ｃ炭化物は、微細なサイズが維持される熱処理温度範囲、時間範囲が拡大し、粗大化しにくい。
【手続補正２３】
【補正対象書類名】明細書
【補正対象項目名】００４４
【補正方法】変更
【補正の内容】
【００４４】
（Ｍ１，Ｍ２）Ｃとすることにより炭化物が粗大化しにくくなるメカニズムは、現時点では必ずしも明確にはなっていないが、以下の（ｉ）、（ii）のようなＭ１，Ｍ２の複合効果であると考えられる。
（ｉ）Ｍ１、Ｍ２の複合により、特に炭化物生成能の弱いＭ２が炭化物生成元素となることで、拡散が遅延し析出物の粗大化が抑制される。
（ii）（Ｍ１，Ｍ２）Ｃの地鉄との格子非整合が小さくなるため、析出物の粗大化が抑制され、析出物が微細なままで安定に存在できる。
【手続補正２４】
【補正対象書類名】明細書
【補正対象項目名】００４６
【補正方法】変更
【補正の内容】
【００４６】
これら第１の金属元素Ｍ１と第２の金属元素Ｍ２との具体的な組み合わせとしては、Ｔｉ−Ｍｏ、Ｔｉ−Ｗ、Ｔｉ−Ｖ、Ｔｉ−Ｔａ、Ｔｉ−（Ｍｏ，Ｗ）、Ｔｉ−（Ｖ，Ｍｏ）、Ｔｉ−（Ｖ，Ｗ）、Ｎｂ−Ｍｏ、Ｎｂ−Ｗ、Ｎｂ−（Ｖ，Ｍｏ）、Ｈｆ−Ｔａ、（Ｔｉ，Ｎｂ）−Ｍｏ等を挙げることができる。中でも、Ｔｉ−Ｖ、Ｔｉ−（Ｖ，Ｍｏ）、Ｔｉ−（Ｖ，Ｗ）、Ｔｉ−Ｔａ、Ｈｆ−Ｔａの複合炭化物は、以下のような利点を有する。
【手続補正２５】
【補正対象書類名】特許請求の範囲
【補正対象項目名】全文
【補正方法】変更
【補正の内容】
【特許請求の範囲】
【請求項１】
Ｃの含有量が０．０２ｍａｓｓ％以上０．１ｍａｓｓ％未満の範囲であり、
炭化物を構成する金属元素として、電気陰性度が１．８未満でかつＭＣ型炭化物を生成するＴｉ、ＨｆおよびＮｂのうち１種または２種以上の第１の金属元素Ｍ１と、電気陰性度が１．８以上でかつ原子半径が前記第１の金属元素Ｍ１の原子半径の０．９より大きく１．１未満であるＶ、Ｍｏ、ＴａおよびＷのうち１種または２種以上の第２の金属元素Ｍ２とを、以下の（ａ）〜（ｇ）のいずれかの組み合わせで、かつ、
Ｔｉ：０．０１〜０．２７ｍａｓｓ％
Ｈｆ：０．０４〜０．９９ｍａｓｓ％
Ｎｂ：０．０２〜０．５３ｍａｓｓ％
Ｖ：０．０１〜０．２８ｍａｓｓ％
Ｔａ：０．０４〜１．００ｍａｓｓ％
Ｍｏ：０．０２〜０．５３ｍａｓｓ％
Ｗ：０．０４〜１．０１ｍａｓｓ％
の範囲で含む鋼スラブを、未溶解炭化物が残存しない温度に加熱し、その後鋼板を製造する過程で、平均粒径１０ｎｍ以下で、（ａ）〜（ｇ）のいずれかの組み合わせからなる前記第１の金属元素Ｍ１と前記第２の金属元素Ｍ２との炭化物（Ｍ１，Ｍ２）Ｃを鋼組織中に析出させることを特徴とする析出強化型高強度鋼板の製造方法。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【請求項２】
前記スラブ加熱温度を１１５０℃以上１２５０℃以下とすることを特徴とする請求項１に記載の析出強化型高強度鋼板の製造方法。
【請求項３】
Ｃの含有量が０．０２ｍａｓｓ％以上０．１ｍａｓｓ％未満の範囲であり、
電気陰性度が１．８未満でかつＭＣ型炭化物を生成するＴｉ、ＨｆおよびＮｂのうち１種または２種以上の第１の金属元素Ｍ１と、電気陰性度が１．８以上でかつ前記第１の金属元素Ｍ１の原子半径の０．９より大きく１．１未満であるＶ、Ｍｏ、ＴａおよびＷのうち１種または２種以上の金属元素Ｍ２とを、以下の（ａ）〜（ｇ）のいずれかの組み合わせで、かつ、
Ｔｉ：０．０１〜０．２７ｍａｓｓ％
Ｈｆ：０．０４〜０．９９ｍａｓｓ％
Ｎｂ：０．０２〜０．５３ｍａｓｓ％
Ｖ：０．０１〜０．２８ｍａｓｓ％
Ｔａ：０．０４〜１．００ｍａｓｓ％
Ｍｏ：０．０２〜０．５３ｍａｓｓ％
Ｗ：０．０４〜１．０１ｍａｓｓ％
の範囲で含み、
鋼組織中に、平均粒径１０ｎｍ以下で、（ａ）〜（ｇ）のいずれかの組み合わせからなる前記第１の金属元素Ｍ１と前記第２の金属元素Ｍ２との炭化物（Ｍ１，Ｍ２）Ｃを析出させてなることを特徴とする析出強化型高強度鋼板。
（ａ）Ｍ１がＴｉでＭ２がＶ、
（ｂ）Ｍ１がＴｉでＭ２がＴａ、
（ｃ）Ｍ１がＴｉでＭ２がＶとＷ、
（ｄ）Ｍ１がＮｂでＭ２がＭｏ、
（ｅ）Ｍ１がＮｂでＭ２がＷ、
（ｆ）Ｍ１がＮｂでＭ２がＶとＭｏ、
（ｇ）Ｍ１がＨｆでＭ２がＴａ
【請求項４】
前記第１の金属元素Ｍ１および前記第２の金属元素Ｍ２の合計の含有量（原子％）とＣの含有量（原子％）との比（Ｍ１＋Ｍ２）／Ｃが０．８以上であることを特徴とする請求項３に記載の析出強化型高強度鋼板。
【請求項５】
前記鋼組織がフェライト単相であることを特徴とする請求項３または請求項４に記載の析出強化型高強度鋼板。